(57)【特許請求の範囲】
【請求項１】
導電性支持体、該導電性支持体上に形成された第一中間層、該第一中間層上に形成された第二中間層、該第二中間層上に形成された感光層を有する電子写真感光体において、
該第一中間層は、
金属酸化物粒子と、
下記式（１）で示される化合物、下記式（２）で示される化合物、および下記式（２）で示される化合物の重合体からなる群より選択される少なくとも一種のアミン化合物と、
を含み、
該第一中間層における該アミン化合物の含有量は、該第一中間層中の金属酸化物粒子に対して１質量％以上１５質量％以下であり、
該第二中間層は、金属酸化物粒子を含有し、該アミン化合物を含有しないことを特徴とする電子写真感光体。
【化１】
0005656664.tif 000013
（式（１）中、Ｘ１１、Ｘ１２、Ｘ１３は、それぞれ独立に水素原子、炭素数が２以上４以下のアルキル基、または炭素数が２以上４以下のヒドロキシアルキル基を示し、Ｘ１１、Ｘ１２、Ｘ１３のうち少なくとも１つは炭素数が２以上４以下のアルキル基、または炭素数が２以上４以下のヒドロキシアルキル基である。式（２）中、Ｒ２１、Ｒ２４は、それぞれ独立に水素原子、メチル基、またはエチル基を示す。Ｒ２２、Ｒ２３は、それぞれ独立に水素原子、またはメチル基を示す。式（２）で示される化合物の炭素数は２以上４以下である。） 
【請求項２】
前記アミン化合物の含有量が、第一中間層中の金属酸化物粒子に対して３質量％以上５質量％以下であることを特徴とする請求項１に記載の電子写真感光体。
【請求項３】
前記式（１）で示される化合物が、第二級アミンまたは第三級アミンであることを特徴とする請求項１または２に記載の電子写真感光体。
【請求項４】
前記式（１）で示される化合物が、トリエタノールアミンであることを特徴とする請求項３に記載の電子写真感光体。
【請求項５】
前記式（２）で示される化合物の重合体が、ポリエチレンイミンであることを特徴とする請求項１または２に記載の電子写真感光体。
【請求項６】
前記第二中間層が含有する金属酸化物粒子の体積平均粒径が、１ｎｍ以上９ｎｍ以下であることを特徴とする請求項１から５のいずれか一項に記載の電子写真感光体。
【請求項７】
前記第一中間層が含有する金属酸化物粒子、および前記第二中間層が含有する金属酸化物粒子が、酸化スズ、酸化チタン、または酸化亜鉛の粒子であることを特徴とする請求項１から６のいずれか一項に記載の電子写真感光体。
【請求項８】
請求項１から７のいずれか一項に記載の電子写真感光体と、帯電手段、現像手段、転写手段、およびクリーニング手段からなる群より選ばれる少なくとも１つの手段とを一体に支持し、電子写真装置本体に着脱自在であることを特徴とするプロセスカートリッジ。
【請求項９】
請求項１から７のいずれか一項に記載の電子写真感光体、帯電手段、露光手段、現像手段、および転写手段を有することを特徴とする電子写真装置。
【請求項１０】
請求項１から７のいずれか一項に記載の電子写真感光体の製造方法であって、
前記金属酸化物粒子と前記アミン化合物とを含む第一中間層用塗布液を前記導電性支持体上に塗布して塗布膜を形成し、該第一中間層用塗布液の塗布膜を乾燥させて前記第一中間層を形成する第一の工程と、
前記金属酸化物粒子を含み、前記アミン化合物を含まない第二中間層用塗布液を前記第一中間層上に塗布して塗布膜を形成し、該第二中間層用塗布液の塗布膜を乾燥させて前記第二中間層を形成する第二の工程を有することを特徴とする電子写真感光体の製造方法。
【発明の詳細な説明】
【技術分野】
【０００１】
本発明は、電子写真感光体、プロセスカートリッジ、電子写真装置および電子写真感光体の製造方法に関する。
【背景技術】
【０００２】
電子写真装置に搭載される電子写真感光体として、導電性支持体上に、中間層と、該中間層上に形成された有機系の電荷発生物質（有機光導電性物質）、および電荷輸送物質を含有する感光層とを有する有機電子写真感光体（以下、単に「電子写真感光体」という）がある。中間層は、電荷ブロッキング機能を有し、導電性支持体から感光層側への正孔注入を抑制させて、黒ポチなどの画像欠陥の発生を抑えるはたらきがある。特許文献１では、支持体と感光層の間に、アミン化合物を含有する中間層を有し、黒ポチの発生を抑制した電子写真感光体が提案されている。
【０００３】
しかしながら、中間層の電気的抵抗が高過ぎると、感光層で発生した電子が感光層内部に滞留し、ゴーストの発生の原因になる。したがって、中間層の電気的抵抗値は、ある程度小さくする必要があり、ゴーストの改善と黒ポチの抑制とを両立させることが求められている。特に、近年、カラー化に代表される高画質化がすすんでおり、ゴーストの改善と黒ポチの抑制とをより高いレベルで両立させることが求められている。
【０００４】
このような、ゴーストの改善と黒ポチの抑制を両立させるため、複数の中間層に金属酸化物粒子やシランカップリング剤を含有させる方法が行われている。特許文献２では、導電性支持体上に、金属酸化物粒子を含有しない中間層と、金属酸化物粒子およびバインダー樹脂を含有する中間層を順次積層した電子写真感光体が提案されている。特許文献３では、金属酸化物粒子を含む中間層と感光層との間に、シランカップリング剤を中間層よりも高濃度で含有するシランカップリング剤含有層が設けられた電子写真感光体が提案されている。
【先行技術文献】
【特許文献】
【０００５】
【特許文献１】特開平０１−２８３５７１号公報
【特許文献２】特開２００６−２２１１５２号公報
【特許文献３】特開２００８−０６５１７１号公報
【発明の概要】
【発明が解決しようとする課題】
【０００６】
しかしながら、上記のいずれのアミン化合物、金属酸化物粒子やシランカップリング剤を用いた中間層においても、ゴーストの改善と黒ポチの抑制を高いレベルで両立できていなかった。
【０００７】
本発明の目的は、ゴーストの改善と黒ポチの抑制を高いレベルで両立された中間層を有する電子写真感光体を提供することにある。
【０００８】
また、本発明の別の目的は、前記電子写真感光体を有するプロセスカートリッジおよび電子写真装置を提供することにある。また、本発明の別の目的は、前記電子写真感光体を製造する電子写真感光体の製造方法を提供することにある。
【課題を解決するための手段】
【０００９】
上記の目的は以下の本発明によって達成される。
すなわち、本発明は、導電性支持体、該導電性支持体上に形成された第一中間層、該第一中間層上に形成された第二中間層、該第二中間層上に形成された感光層を有する電子写真感光体において、
該第一中間層は、
金属酸化物粒子と、
下記式（１）で示される化合物、下記式（２）で示される化合物、および下記式（２）で示される化合物の重合体からなる群より選択される少なくとも一種のアミン化合物と、
を含み、
該第一中間層における該アミン化合物の含有量は、該第一中間層中の金属酸化物粒子に対して１質量％以上１５質量％以下であり、
該第二中間層は、金属酸化物粒子を含有し、該アミン化合物を含有しないことを特徴とする電子写真感光体に関する。
【００１０】
【化１】
0005656664.tif 000002
【００１１】
式（１）中、Ｘ１１、Ｘ１２、Ｘ１３は、それぞれ独立に水素原子、炭素数が２以上４以下のアルキル基、または炭素数が２以上４以下のヒドロキシアルキル基を示し、Ｘ１１、Ｘ１２、Ｘ１３のうち少なくとも１つは炭素数が２以上４以下のアルキル基、または炭素数が２以上４以下のヒドロキシアルキル基である。式（２）中、Ｒ２１、Ｒ２４は、それぞれ独立に水素原子、メチル基、またはエチル基を示す。Ｒ２２、Ｒ２３は、それぞれ独立に水素原子またはメチル基を示す。式（２）中の炭素数は２以上４以下である。
【００１２】
また、本発明は、前記電子写真感光体と、帯電手段、現像手段、転写手段、およびクリーニング手段からなる群より選ばれる少なくとも１つの手段とを一体に支持し、電子写真装置本体に着脱自在であることを特徴とするプロセスカートリッジに関する。
【００１３】
また、本発明は、前記電子写真感光体、帯電手段、露光手段、現像手段、および転写手段を有することを特徴とする電子写真装置に関する。
【００１４】
また、本発明は、前記電子写真感光体の製造方法であって、
前記金属酸化物粒子と前記アミン化合物とを含む第一中間層用塗布液を前記導電性支持体上に塗布して塗布膜を形成し、該第一中間層用塗布液の塗布膜を乾燥させて前記第一中間層を形成する第一の工程と、
前記金属酸化物粒子を含み、前記アミン化合物を含まない第二中間層塗布液を前記第一中間層上に塗布して塗布膜を形成し、該第二中間層用塗布液の塗布膜を乾燥させて前記第二中間層を形成する第二の工程を有することを特徴とする電子写真感光体の製造方法に関する。
【発明の効果】
【００１５】
本発明によれば、ゴーストの改善と黒ポチの抑制とを高いレベルで両立した電子写真感光体を提供することができる。また、本発明によれば、前記電子写真感光体を有するプロセスカートリッジおよび電子写真装置を提供することができる。また、本発明によれば、前記電子写真感光体を製造する電子写真感光体の製造方法を提供することができる。
【図面の簡単な説明】
【００１６】
【図１】本発明の電子写真感光体を有するプロセスカートリッジを備えた電子写真装置の概略構成の一例を示す図である。
【図２】本発明の電子写真感光体の層構成を説明するための図である。
【図３】ゴースト画像評価の際に用いるゴースト評価用印字を説明するための図である。
【図４】１ドット桂馬パターンの画像パターンを説明するための図である。
【発明を実施するための形態】
【００１７】
本発明に用いる電子写真感光体の層構成は、導電性支持体、該導電性支持体上に形成された第一中間層、該第一中間層上に形成された第二中間層、および該第二中間層上に形成された感光層という構成である。
【００１８】
本発明の電子写真感光体は、金属酸化物粒子と上述のアミン化合物とを含む第一中間層用塗布液と、金属酸化物粒子を含み、上述のアミン化合物を含まない第二中間層用塗布液を用いて製造される。そして、導電性支持体上に第一中間層用塗布液を塗布して、これを乾燥させて第一中間層を形成する第一の工程と、第一中間層上に第二中間層用塗布液を塗布して、これを乾燥させて第二中間層を形成する第二の工程により、本発明の電子写真感光体が製造できる。
【００１９】
また、感光層は、主に、正孔輸送物質と電荷発生物質を同一の層に含有する単層型感光層と、電荷発生物質を含有する電荷発生層と正孔輸送物質を含有する正孔輸送層とに分離した積層型（機能分離型）感光層とが挙げられる。本発明においては、積層型感光層が好ましい。
【００２０】
本発明における電子写真感光体の好ましい構成の概略が図２に示される。図２に示される電子写真感光体においては、導電性支持体２１上に第一中間層２２、第一中間層上に第二中間層２３、第二中間層上に電荷発生層２４、電荷発生層上に正孔輸送層２５が積層されている。また、必要に応じて正孔輸送層上に保護層を設けてもよい。
【００２１】
本発明の第一中間層、第二中間層は、導電性支持体と感光層の間に設けられる。第一中間層および第二中間層は、以下の構成を有することにより、ゴーストの改善と黒ポチの抑制とを高いレベルで両立することができる。
【００２２】
第一中間層は、金属酸化物粒子とアミン化合物を含有し、該アミン化合物は、式（１）または式（２）で示される化合物、または式（２）で示される化合物の重合体の少なくとも一種である。該アミン化合物の含有量は、第一中間層中の金属酸化物粒子に対して１質量％以上１５質量％以下である。第二中間層は、金属酸化物粒子を含有し、該アミン化合物を含有しない。
【００２３】
本発明者らは、本発明の電子写真感光体が、ゴーストの改善と黒ポチの抑制とを高いレベルで両立させる理由を以下のように推測している。
【００２４】
ゴーストは電界強度と感光層（電荷発生層）中の残留電荷量が関係していると考えられる。感光体が露光されて表面電位が低くなっている明部においては、感光体内部の電界強度が弱くなり、感光層（電荷発生層）内の残留電荷が多くなる。そして、次の帯電時その影響が無視できなくなったときに、ゴースト現象が発生する。また黒ポチにおいては、電界強度が強い場合に導電性支持体側から感光層（電荷発生層）まで正孔注入が起きることが原因であると考えられる。
【００２５】
本発明のアミン化合物を第一中間層に含有させ、第二中間層に含有しないことにより、電荷（正孔、電子）移動を調整することができる。つまり、金属酸化物粒子を含有しアミン化合物を含有しない第二中間層では、感光層から導電性支持体側への電子移動が起こりやすく、感光層の残留電荷を低減することができる。一方、アミン化合物を含有する第一中間層では、アミン化合物により導電性支持体から感光層側への正孔注入をブロックし、黒ポチの発生を抑制する。さらに、第一中間層におけるアミン化合物を、第一中間層中の金属酸化物粒子に対して、１質量％以上１５質量％以下含有させる。これにより、第一中間層中、ならびに第一中間層と第二中間層との界面での残留電荷を低減し、導電性支持体側からの正孔注入のブロックを両立させていると考えられる。このことにより、ゴーストの改善と黒ポチの抑制との両立に優れた効果を奏すると考えられる。
【００２６】
また、第二中間層にアミン化合物を含有させた場合には、感光層から導電性支持体側への電子移動をブロックして、感光層に残留電荷が多くなることにより、ゴースト改善効果が十分に得られないと考えられる。第一中間層にアミン化合物を含有させない場合では、導電性支持体から感光層側への正孔注入がブロックされず、黒ポチの抑制効果が十分に得られないと考えられる。
【００２７】
本発明において、第一中間層におけるアミン化合物の含有量は、第一中間層中の金属酸化物粒子に対して１質量％以上１５質量％以下である。１質量％以上であれば、導電性支持体から感光層側への正孔注入を十分にブロックすることができ、黒ポチの抑制効果が十分に得られる。一方、感光層との間に第二中間層が存在する第一中間層の場合、アミン化合物の量が１５質量％までであれば、アミン化合物を含有させたことによる電子移動のブロックは抑えられ、残留電荷が抑えられ、ゴーストの改善効果が得られる。
【００２８】
前記アミン化合物の含有量は、第一中間層中の金属酸化物粒子に対して３質量％以上５質量％以下であると、優れたゴーストの改善効果が得られるため、より好ましい。
【００２９】
本発明のアミン化合物について説明する。本発明のアミン化合物は、下記式（１）で示される化合物、下記式（２）で示される化合物および下記式（２）で示される化合物の重合体の少なくとも一種である。
【００３０】
【化２】
0005656664.tif 000003
【００３１】
式（１）中、Ｘ１１、Ｘ１２、Ｘ１３は、それぞれ独立に水素原子、炭素数が２以上４以下のアルキル基、または炭素数が２以上４以下のヒドロキシアルキル基を示し、Ｘ１１、Ｘ１２、Ｘ１３のうち少なくとも１つは炭素数が２以上４以下のアルキル基、または炭素数が２以上４以下のヒドロキシアルキル基である。式（２）中、Ｒ２１、Ｒ２４は、それぞれ独立に水素原子、メチル基、またはエチル基を示す。Ｒ２２、Ｒ２３は、それぞれ独立に水素原子、またはメチル基を示す。式（２）中の炭素数は２以上４以下である。
【００３２】
式（１）で示される化合物は、正孔をブロックするために塩基性の強いものが望ましいため、第二級アミンまたは第三級アミンであることが好ましい。さらに好ましくは、トリエタノールアミンである。
【００３３】
以下に、上記式（１）または上記式（２）で示される化合物の具体例を示す。
【００３４】
【表１】
0005656664.tif 000004
【００３５】
次に、上記式（２）で示される化合物の重合体の具体例を示す。
【００３６】
【表２】
0005656664.tif 000005
【００３７】
表２において、ポリエチレンイミンは、例示化合物（２−１）のエチレンイミンの重合体、ポリプロピレンイミンは、例示化合物（２−２）のプロピレンイミンの重合体、ポリブチレンイミンは、例示化合物（２−３）の１，２−ブチレンイミンの重合体である。これらのなかでも、ポリエチレンイミンが好ましい。
【００３８】
本発明において、感光層から導電性支持体への電子移動を効果的に行うため、第一中間層および第二中間層に炭素数が５以上の官能基を有するアミン化合物を含有させないことが好ましい。
【００３９】
本発明における第一中間層、および第二中間層は、金属酸化物粒子を含有する。金属酸化物粒子としては、酸化スズ（ＳｎＯ２）、酸化チタン（ＴｉＯ２）、酸化亜鉛（ＺｎＯ）、酸化ジルコニウム（ＺｒＯ）、または酸化アルミニウム（Ａｌ２Ｏ３）の粒子が挙げられる。これらのうち、酸化スズ、酸化チタン、酸化亜鉛の粒子を用いることが好ましい。
【００４０】
本発明において第二中間層が含有する金属酸化物粒子の体積平均粒径は、１ｎｍ以上９ｎｍ以下であると好ましい。９ｎｍ以下であると、第二中間層の感光層界面側で金属酸化物粒子の表面積が増加し感光層からの電子を第二中間層が受け取りやすく、かつ第二中間層内での電子の移動度が十分に確保されることにより、ゴースト改善の効果がより得られ、好ましい。本発明において、第二中間層が含有する金属酸化物粒子の体積平均粒径の測定方法は以下のとおりである。
【００４１】
ＳＥＭ（走査型顕微鏡）により１００，０００倍に拡大撮影した第二中間層層の断面写真の１ｎｍ〜１００ｎｍの金属酸化物粒子と、ＳＥＭに付属させたＸＭＡ（Ｘ線マイクロアナライザ）などの元素分析手段によって金属酸化物粒子の元素でマッピングされた断面写真を対照する。次に、金属酸化物粒子１００個の一次粒子の投影面積を測定し、測定された各金属酸化物粒子の投影面積に等しい円の相当径を、各金属酸化物粒子径として求めた。その結果に基づいて、金属酸化物粒子の体積平均粒径の算出を行なった。
【００４２】
本発明において、第一中間層に用いられる樹脂は、本発明のアミン化合物を第二中間層に混入させないために、第二中間層の塗布溶剤に不溶な樹脂が用いることが好ましい。特に、ブチラール樹脂、フェノール樹脂、フェノール−ホルムアルデヒド樹脂、メラミン樹脂、ウレタン樹脂、エポキシ樹脂が好ましい。
【００４３】
本発明において、第二中間層に用いられる樹脂は、ポリアミド、ポリイミド、ポリアミドイミド、ポリアミド酸、ポリオレフィン、ポリスチレン、スチレン−アクリル共重合体、アクリル樹脂、ポリメタクリレート、ポリビニルアルコール、ポリビニルアセタール、ポリビニルブチラール、ポリビニルホルマール、ポリアクリロニトリル、ポリアクリルアミド、アルキド樹脂、アルキド−メラミン樹脂、ウレタン樹脂などが挙げられる。
【００４４】
本発明において、第一中間層を形成するための第一中間層用塗布液は、金属酸化物粒子、本発明のアミン化合物を樹脂および溶剤とともに分散処理して得られる。本発明の電子写真感光体の第一中間層は、この方法で得られた第一中間層用塗布液を塗布し、これを乾燥させることによって形成することができる。分散方法としては、例えば、ホモジナイザー、超音波分散機、ボールミル、サンドミル、ロールミル、振動ミル、アトライター、液衝突型高速分散機を用いた方法が挙げられる。
【００４５】
第一中間層用塗布液に用いられる溶剤は、アルコール系溶剤、スルホキシド系溶剤、ケトン系溶剤、エーテル系溶剤、エステル系溶剤、脂肪族ハロゲン化炭化水素溶剤、芳香族炭化水素溶剤が挙げられる。
【００４６】
また、本発明の電子写真感光体の第一中間層には、必要に応じて、有機樹脂微粒子、レベリング剤を含有させてもよい。第一中間層の膜厚は、０．５μｍ以上４０μｍ以下であることが好ましく、更に導電性支持体の表面欠陥を被覆するため観点から、５μｍ以上４０μｍ以下が好ましい。特には１０μｍ以上２０μｍ以下であることがより好ましい。
【００４７】
本発明において、第二中間層を形成するための第二中間層用塗布液は、金属酸化物粒子を、樹脂および溶剤とともに分散処理して得られる。あるいは、金属酸化物粒子のゾル溶液に、樹脂を溶解させた液を加えて得られる液を第二中間層用塗布液としてもよい。本発明の電子写真感光体の第二中間層は、これらの方法で得られた第二中間層用塗布液を塗布し、これを乾燥させることによって形成することができる。分散方法としては、例えば、ホモジナイザー、超音波分散機、ボールミル、サンドミル、ロールミル、振動ミル、アトライター、液衝突型高速分散機を用いた方法が挙げられる。
【００４８】
第二中間層用塗布液に用いられる溶剤は、アルコール系溶剤、スルホキシド系溶剤、ケトン系溶剤、エーテル系溶剤、エステル系溶剤、脂肪族ハロゲン化炭化水素溶剤、芳香族炭化水素溶剤が挙げられる。
【００４９】
また、本発明の電子写真感光体の第二中間層には、必要に応じて、有機樹脂微粒子、レベリング剤を含有させてもよい。第二中間層の膜厚は、０．５μｍ以上５μｍ以下であることが好ましく、特には０．６μｍ以上３μｍ以下であることがより好ましい。
【００５０】
本発明のアミン化合物は、第一中間層形成時に膜中に有するよう、乾燥条件を適宜選択する必要がある。すなわち、アミン化合物の沸点未満の乾燥温度で第一中間層を形成することが好ましい。
【００５１】
〔導電性支持体〕
本発明に用いられる導電性支持体としては、アルミニウム、ニッケル、銅、鉄、金、ステンレスなどの金属または合金などが挙げられる。また、ポリエステル、ポリカーボネートの絶縁性支持体上にアルミニウム、銀、金などの金属あるいは、酸化インジウム、酸化スズなどの導電材料の薄膜を形成したものが挙げられる。また、カーボンブラック、酸化スズ粒子、酸化チタン粒子、銀粒子のような導電性粒子を樹脂などに含浸した支持体や、導電性結着樹脂を有するプラスチックを用いることもできる。導電性支持体の形状としては、円筒状、ベルト状が挙げられるが、円筒状が好ましい。
【００５２】
また、干渉縞を抑制するために導電性支持体はその表面を適度に荒らしておくことが好ましい。具体的には、上記導電性支持体をホーニング、ブラスト、切削、電界研磨等の処理をした導電性支持体を用いることが好ましい。
【００５３】
〔感光層〕
本発明の電子写真感光体において、第二中間層上には感光層が形成される。感光層は、上述の単層型感光層、積層型感光層のどちらでもよく、本発明において好ましくは積層型感光層である。積層型感光層においては、電荷発生物質を結着樹脂および溶剤と共に分散して電荷発生層用塗布液を調製する。電荷発生層用塗布液を第二中間層上に塗布し、これを乾燥させることによって電荷発生層を形成することができる。さらに、正孔輸送物質を結着樹脂および溶剤と共に分散して正孔輸送層用塗布液を調製し、正孔輸送層用塗布液を電荷発生層上に塗布し、これを乾燥させることによって正孔輸送層を形成することができる。
【００５４】
本発明の電子写真感光体の感光層および電荷発生層に用いられる電荷発生物質としては、アゾ顔料、フタロシアニン顔料、インジゴ顔料、ペリレン顔料、多環キノン顔料、スクワリリウム色素、ピリリウム塩、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などの有機光導電性物質が挙げられる。これら電荷発生物質の中でも、感度の観点から、フタロシアニン顔料やアゾ顔料が好ましい。これら電荷発生物質は１種のみ用いてもよく、２種以上用いてもよい。
【００５５】
積層型感光層において、本発明の電荷発生層に用いられる結着樹脂としては、アクリル樹脂、アリル樹脂、アルキッド樹脂、エポキシ樹脂、ジアリルフタレート樹脂、シリコーン樹脂、スチレン−ブタジエンコポリマー、フェノール樹脂、ブチラール樹脂、ベンザール樹脂、ポリアクリレート、ポリアセタール、ポリアミドイミド、ポリアミド、ポリアリルエーテル、ポリアリレート、ポリイミド、ポリウレタン、ポリエステル、ポリエチレン、ポリカーボネート、ポリスチレン、ポリスルホン、ポリビニルアセタール、ポリブタジエン、ポリプロピレン、メタクリル樹脂、ユリア樹脂、塩化ビニル−酢酸ビニルコポリマー、酢酸ビニル樹脂、塩化ビニル樹脂が挙げられる。より好ましくは、ブチラール樹脂である。これらは単独、混合または共重合体として１種または２種以上用いることができる。
【００５６】
電荷発生層の膜厚は０．０１μｍ以上５μｍ以下であることが好ましく、特には０．１μｍ以上２μｍ以下であることがより好ましい。また、電荷発生層には、種々の増感剤、酸化防止剤、紫外線吸収剤、可塑剤を必要に応じて添加することもできる。
【００５７】
分散方法としては、ホモジナイザー、超音波分散機、ボールミル、サンドミル、ロールミル、振動ミル、アトライター、液衝突型高速分散機を用いた方法が挙げられる。電荷発生物質と結着樹脂との割合は、電荷発生物質１質量部に対して、結着樹脂が０．３質量部以上４質量部以下が好ましい。
【００５８】
電荷発生層用塗布液に用いられる溶剤は、アルコール系溶剤、スルホキシド系溶剤、ケトン系溶剤、エーテル系溶剤、エステル系溶剤、脂肪族ハロゲン化炭化水素溶剤、芳香族炭化水素溶剤が挙げられる。
【００５９】
本発明の電子写真感光体の感光層および正孔輸送層に用いられる正孔輸送物質は、トリアリールアミン系化合物、ヒドラゾン化合物、スチリル化合物、スチルベン化合物、ピラゾリン系化合物、オキサゾール系化合物、トリアリルメタン系化合物、チアゾール系化合物などが挙げられる。正孔輸送物質は１種のみ用いてもよく、２種以上用いてもよい。
【００６０】
積層型感光層において、正孔輸送層に用いられる結着樹脂としては、アクリル樹脂、アクリロニトリル樹脂、アリル樹脂、アルキッド樹脂、エポキシ樹脂、シリコーン樹脂、フェノール樹脂、フェノキシ樹脂、ポリアクリルアミド、ポリアミドイミド、ポリアミド、ポリアリルエーテル、ポリアリレート、ポリイミド、ポリウレタン、ポリエステル、ポリエチレン、ポリカーボネート、ポリスルホン、ポリフェニレンオキシド、ポリブタジエン、ポリプロピレン、メタクリル樹脂などが挙げられる。特には、ポリアリレート、ポリカーボネートが好ましい。これらは、単独、混合または共重合体として１種または２種以上用いることができる。
【００６１】
正孔輸送物質と結着樹脂との割合は、結着樹脂１質量部に対して、正孔輸送物質が０．３質量部以上１０質量部以下が好ましい。また、正孔輸送層には、酸化防止剤、紫外線吸収剤、可塑剤などを必要に応じて添加することもできる。また、フッ素原子含有樹脂やシリコーン含有樹脂、これらの樹脂により構成される微粒子を含有してもよい。また、金属酸化物粒子や無機微粒子を含有してもよい。
【００６２】
正孔輸送層の膜厚は５μｍ以上４０μｍ以下であることが好ましく、特には１０μｍ以上３５μｍ以下であることがより好ましい。
【００６３】
上記各層の塗布液を塗布する際には、例えば、浸漬塗布法（浸漬コーティング法）、スプレーコーティング法、スピンナーコーティング法、ローラーコーティング法、マイヤーバーコーティング法、ブレードコーティング法などの塗布方法を用いることができる。
【００６４】
〔電子写真装置〕
図１に、本発明の電子写真感光体を有するプロセスカートリッジを備えた電子写真装置の概略構成の一例を示す。
【００６５】
図１において、１は円筒状の電子写真感光体であり、軸２を中心に矢印方向に所定の周速度をもって回転駆動される。電子写真感光体１の表面は、回転過程において帯電手段３により、負の所定電位に均一に帯電される。次いで、原稿からの反射光であるスリット露光やレーザービーム走査露光などの露光手段（不図示）から出力される露光光（画像露光光）４を受ける。こうして電子写真感光体１の表面に、目的の画像情報に対応した静電潜像が順次形成されていく。帯電手段３に印加する電圧は、直流成分に交流成分を重畳した電圧、又は直流成分のみの電圧のどちらでもよい。
【００６６】
電子写真感光体１の表面に形成された静電潜像は、現像手段５の現像剤に含まれるトナーで反転現像により現像されてトナー像となる。次いで、電子写真感光体１の表面に形成担持されているトナー像が、転写手段６からの転写バイアスによって転写材Ｐに順次転写されていく。転写材Ｐは、転写材供給手段（不図示）から電子写真感光体１の回転と同期して取り出されて、電子写真感光体１と転写手段６との間（当接部）に給送される。また、転写手段６には、バイアス電源（不図示）からトナーの保有電荷とは逆極性のバイアス電圧が印加される。トナー像の転写を受けた転写材Ｐは、電子写真感光体１の表面から分離されて定着手段８へ搬送されてトナー像の定着処理を受けることにより画像形成物（プリント、コピー）として装置外へ搬送される。
【００６７】
トナー像転写後の電子写真感光体１の表面は、クリーニング手段７によって転写残りの現像剤（転写残トナー）の除去を受けて清浄面化される。さらに、前露光手段（不図示）からの前露光光１１により除電処理された後、繰り返し画像形成に使用される。なお、転写手段として、ベルト状やドラム状などの中間転写体を用いた中間転写方式の転写手段を採用してもよい。
【００６８】
本発明においては、電子写真感光体１と、帯電手段３、現像手段５およびクリーニング手段７などの構成要件の中から複数のものを選択し、これらを容器に納めてプロセスカートリッジとして一体に支持して構成してもよい。そして、このプロセスカートリッジを、複写機やレーザービームプリンタなどの電子写真装置本体に対して着脱自在に構成してもよい。例えば、電子写真感光体１と、帯電手段３、現像手段５およびクリーニング手段７とを一体に支持してカートリッジ化して、電子写真装置本体のレールなどの案内手段１０を用いて電子写真装置本体に着脱自在なプロセスカートリッジ９とすることができる。
【実施例】
【００６９】
以下、実施例および比較例を挙げて本発明をさらに詳細に説明する。なお、実施例中の「部」は「質量部」を意味する。
【００７０】
（実施例１）
直径３０ｍｍ、長さ２６０．５ｍｍのアルミニウムシリンダー（ＪＩＳ−Ａ３００３）を導電性支持体とした。
【００７１】
次に、以下の方法で第一中間層を形成した。酸化亜鉛（商品名：ＭＺ−１５０、テイカ（株）製）６０部、トリエタノールアミン１．８部、ブロック化イソシアネート（商品名：スミジュール３１７５、住友バイエルンウレタン社製）１３．５部、ブチラール樹脂（商品名：ＢＭ−１、積水化学工業（株）製）１０部、及びメチルエチルケトン９０部を混合した。次に、この溶液５７部に対して、直径１ｍｍのガラスビーズを用いたサンドミル装置で２時間分散処理した。得られた分散液１００部に、触媒としてジオクチルスズジラウレートを０．００５部添加し、第一中間層用塗布液を調製した。この第一中間層用塗布液を導電性支持体上に浸漬塗布し、これを１７０℃で４０分の乾燥させることによって、膜厚が１５μｍの第一中間層を形成した。
【００７２】
次に、以下の方法で第二中間層を形成した。塩化第二スズ五水和物０．２モル（５６部）を２００ｍｌの水に溶解し、撹拌しながら２８質量％のアンモニア水を添加することでｐＨ１．５の白色酸化スズ微粒子含有スラリーを得た。得られた酸化スズ微粒子含有スラリーを温度７０℃まで加熱した後、温度５０℃前後まで自然冷却し、純水を加え１Ｌの酸化スズ微粒子含有スラリーとし、遠心分離機を用いて固液分離を行った。この含水固形分に８００ｍｌの純水を加えて、ホモジナイザーにより分散させた後、遠心分離機を用いて固液分離を行なうことで洗浄を行った。洗浄後の含水固形分に純水を７５ｍｌ加えて酸化スズ微粒子含有スラリーを調製した。得られた酸化スズ微粒子含有スラリーに、分散安定剤としてアンモニア水溶液０．５部を加え撹拌し、透明になったところで温度を７０℃まで昇温した後、自然冷却することで固形分濃度２０質量％の酸化スズゾル溶液を得た。ブロック化イソシアネート（商品名：スミジュール３１７５、住友バイエルンウレタン社製）１３．５部、ブチラール樹脂（商品名：ＢＭ−１、積水化学工業（株）製）１０部、及びメチルエチルケトン９０部、前記酸化スズゾル溶液を十分に混合した。そこで得られた混合液１００部に、触媒としてジオクチルスズジラウレートを０．００５部添加し、第二中間層用塗布液を調製した。この第二中間層用塗布液を、前記第一中間層の上に浸漬塗布し、１７０℃で４０分間乾燥させ、膜厚１μｍの第二中間層を形成した。
【００７３】
次に、ＣｕＫα特性Ｘ線回折におけるブラッグ角（２θ±０．２°）の７．５°、９．９°、１６．３°、１８．６°、２５．１°、２８．３°に強いピークを有する結晶形のヒドロキシガリウムフタロシアニン結晶１０部を用意した。それに、ポリビニルブチラール（商品名：エスレックＢＸ−１、積水化学工業（株）製）５部およびシクロヘキサノン２５０部を混合し、直径１ｍｍのガラスビーズを用いたサンドミル装置で１時間分散処理した。分散処理後、酢酸エチル２５０部を加えて電荷発生層用塗布液を調製した。この電荷発生層用塗布液を、前記第二中間層の上に浸漬塗布し、これを１００℃で１０分間乾燥させることによって、膜厚が０．１６μｍの電荷発生層を形成した。
【００７４】
次に、下記式（４）で示される構造を有するアミン化合物８部、下記式（５）で示される構造を有するアミン化合物１部、及び下記式（６）で示される構造単位を有するポリアリレート（重量平均分子量Ｍｗ：１１００００）１０部を、最終重量比率でモノクロルベンゼン：ジメトキシメタンが７：３になる溶剤に溶解させることによって、正孔輸送用塗布液を調製した。この正孔輸送用塗布液を、上記電荷発生層上に浸漬塗布し、温度１２０℃で１時間乾燥することによって、膜厚１８μｍの正孔輸送層を形成した。このようにして、第一中間層、第二中間層、電荷発生層、および正孔輸送層を有する電子写真感光体を２本製造した。
【００７５】
【化３】
0005656664.tif 000006
【００７６】
【化４】
0005656664.tif 000007
【００７７】
【化５】
0005656664.tif 000008
【００７８】
１本の電子写真感光体は、第二中間層の断面写真をＳＥＭにより撮影し、金属酸化物粒子の一次粒子を１００個以上測定して体積平均粒径を求めた。その結果、体積平均粒径は９ｎｍであった。
【００７９】
（実施例２〜１２）
実施例１において、第一中間層用塗布液中のアミン化合物、および金属酸化物粒子の種類と含有量を表３に示すように変更した以外は、実施例１と同様にして電子写真感光体を製造した。金属酸化物粒子の種類としては、酸化スズ（ＮａｎｏＴｅｋ  ＳｎＯ２、シーアイ化成製）、または酸化チタン（ＣＲＥＬ、石原産業製）である。
【００８０】
（実施例１３〜１７）
実施例１において、第一中間層塗布液中のアミン化合物、および金属酸化物粒子の種類と含有量を表３に示すように変更した以外は、実施例１と同様にして電子写真感光体を製造した。
【００８１】
（実施例１８〜２９）
実施例１において、第一中間層塗布液中のアミン化合物、および金属酸化物粒子の種類と含有量を表３に示すように変更した以外は、実施例１と同様にして電子写真感光体を製造した。
【００８２】
（実施例３０〜５９）
実施例１において、第一中間層塗布液中のアミン化合物、および金属酸化物粒子の種類と含有量を表４に示すように変更した。次に、第二中間層用塗布液を、酸化亜鉛（商品名：ＭＺ−１５０、テイカ製）６０部、ブロック化イソシアネート（商品名：スミジュール３１７５、住友バイエルンウレタン社製）１３．５部、ブチラール樹脂（商品名：ＢＭ−１、積水化学工業（株）製）１０部、及びメチルエチルケトン１２０部を混合した。次に、この混合溶液５７部に対して、直径１ｍｍのガラスビーズを用いたサンドミル装置で２時間分散処理をした。得られた分散液１００部に触媒としてジオクチルスズジラウレートを０．００５部添加し、第二中間層用塗布液を調製した。この第二中間層用塗布液を、第一中間層上に浸漬塗布し、１７０℃で４０分間乾燥させることにより、膜厚１μｍの第二中間層を形成した。それ以外は、実施例１と同様にして電子写真感光体を製造した。第二中間層の断面写真をＳＥＭにより撮影し、金属酸化物粒子の一次粒子を１００個以上測定して体積平均粒径を求めた。その結果、体積平均粒径は３５ｎｍであった。
【００８３】
（比較例１）
第一中間層にアミン化合物を含有させなかった以外は、実施例１と同様にして電子写真感光体を製造した。
【００８４】
（比較例２）
第一中間層に例示化合物（１−４）を第一中間層中の金属酸化物粒子に対して、０．１質量％含有させた以外は、実施例１と同様にして電子写真感光体を製造した。
【００８５】
（比較例３）
第一中間層に例示化合物（１−４）を第一中間層中の金属酸化物粒子に対して、１６質量％含有させた以外は、実施例１と同様にして電子写真感光体を製造した。
【００８６】
（比較例４）
第一中間層に例示化合物（１−４）を第一中間層中の金属酸化物粒子に対して、２５質量％含有させた以外は、実施例１と同様にして電子写真感光体を製造した。
【００８７】
（比較例５）
第一中間層にアミン化合物を含有させず、第二中間層に例示化合物（１−４）を第二中間層中の金属酸化物粒子に対して、５質量％含有させた以外は、実施例１と同様にして電子写真感光体を製造した。
【００８８】
（比較例６〕
第一中間層に例示化合物（１−４）を第一中間層中の金属酸化物粒子に対して、３質量％含有させ、第二中間層を設けなかった以外は、実施例１と同様にして電子写真感光体を製造した。
【００８９】
（比較例７〜１０）
第一中間層に、比較例７ではメチルアミン、比較例８ではペンチルアミン、比較例９では１，１−ペンチルイミン、比較例１０ではポリペンチレンイミンを、それぞれ第一中間層中の金属酸化物粒子に対して、３質量％含有させた以外は、実施例１と同様にして電子写真感光体を製造した。なお、メチルアミン、ペンチルアミン、１，１−ペンチルイミン、ポリペンチレンイミンは、本発明の式（１）または式（２）で示されないアミン化合物である。
【００９０】
（比較例１１）
第一中間層を設けず、導電性支持体上に第二中間層を設けた以外は、実施例１と同様にして電子写真感光体を製造した。
【００９１】
【表３】
0005656664.tif 000009
【００９２】
表３、４中、例示化合物の含有量は、第一中間層中の金属酸化物粒子に対する含有比率（質量％）を表す。
【００９３】
【表４】
0005656664.tif 000010
【００９４】
（評価）
実施例１〜５９及び比較例１〜１０の電子写真感光体の評価方法については、以下の通りである。
【００９５】
評価装置としては、ヒューレットパッカード製のレーザービームプリンタ  ＬａｓｅｒＪｅｔ４７００を用いた。温度２２．５℃、湿度５０％ＲＨの環境下にて、シアン色用のプロセスカートリッジに製造した電子写真感光体を装着して、シアンのプロセスカートリッジのステーションに装着し、初期と５０００枚通紙耐久後の画像の評価を行った。ドラム表面電位は、初期暗部電位が−５００Ｖ、初期明部電位が−１７０Ｖになるように設定した。電子写真感光体の表面電位の測定は、カートリッジを改造し、現像位置に電位プローブ（ｍｏｄｅｌ６０００Ｂ−８、トレック・ジャパン社製）を装着し、ドラム中央部の電位を表面電位計（ｍｏｄｅｌ３４４、トレック・ジャパン社製）を使用して測定した。通紙時は各色の印字率２％の文字画像において、レター紙にて２０秒毎に１枚出力する間欠モードでフルカラープリント操作を行い、前露光を点灯せずに５０００枚の画像出力を行った。そして、評価開始時と５０００枚終了時に、１枚目にベタ白画像を１枚出力した後、ゴースト評価用印字（図３に示すように、画像の先頭部に、白地（白画像）中に四角のベタ画像を出した後、図４に示す１ドット桂馬パターンのハーフトーン画像を作製。図３中、「ゴースト」と記載されている部分は、ベタ画像起因のゴーストの出現の有無を評価するゴースト部である。ゴーストが出現する場合は図３中の「ゴースト」に出現する。）を連続５枚出力した。
【００９６】
（黒ポチ画像の評価）
黒ポチ評価は、前記ベタ白画像を用い、直径（φ）０．３ｍｍ以下の黒ポチの数の確認を電子写真感光体１周分に換算して行ない、以下の基準で評価を行い、結果を表５，６に示す。Ａは黒ポチが０個、Ｂは黒ポチが１個以上３個以下、Ｃは黒ポチが３個以上４個以下、Ｄは黒ポチが５個以上存在するものである。本発明において、Ａ、Ｂ、およびＣが本発明の効果が得られているレベルであり、その中でもＡは優れているレベルであると判断した。一方、Ｄは本発明が得られていないレベルと判断した。
【００９７】
（ゴースト画像の評価）
ゴースト評価は、ゴースト評価用印字において、１ドット桂馬パターンのハーフトーン画像濃度とゴースト部の画像濃度との濃度差を、分光濃度計（商品名：Ｘ−Ｒｉｔｅ５０４／５０８、Ｘ−Ｒｉｔｅ（株）製）で測定した。１枚のゴースト評価用印字で１０点測定し、それら１０点の平均を算出し１枚の結果とし、前述の５枚のゴースト評価用印字すべてを同様に測定した。それらの平均値を求めた。ハーフトーン画像濃度とゴースト部の画像濃度との濃度差をゴースト画像濃度差とし、ゴースト画像濃度差の値が小さいほど、ゴースト特性が良好であることを意味する。以下の基準で評価を行い、結果を表５，６に示す。Ａはゴースト画像濃度差が０．０１未満、Ｂはゴースト画像濃度差０．０１以上０．０２未満、Ｃはゴースト画像濃度差０．０２以上０．０３未満、Ｄはゴースト画像濃度差０．０３以上０．０４未満、Ｅはゴースト画像濃度差が０．０４以上の濃度差である。本発明において、Ａ、Ｂ、およびＣが本発明の効果が得られているレベルであり、その中でもＡは優れているレベルであると判断した。一方、Ｄ、Ｅは本発明の効果が得られていないレベルと判断した。
【００９８】
【表５】
0005656664.tif 000011
【００９９】
【表６】
0005656664.tif 000012
【０１００】
表５、表６の結果より、本発明の電子写真感光体は、初期ゴースト、５０００枚後ゴースト、および初期黒ポチのいずれについても良好な結果が得られ、ゴーストの改善と黒ポチの抑制を高いレベルで両立することができる。
【符号の説明】
【０１０１】
１  電子写真感光体
２  軸
３  帯電手段（一次帯電手段）
４  露光光（画像露光光）
５  現像手段
６  転写手段（転写ローラー）
７  クリーニング手段（クリーニングブレード）
８  定着手段
９  プロセスカートリッジ
１０  案内手段
１１  前露光光
Ｐ  転写材（紙など）
２１  導電性支持体
２２  第一中間層
２３  第二中間層
２４  電荷発生層
２５  正孔輸送層
【図１】
0005656664.tif 000014
【図２】
0005656664.tif 000015
【図３】
0005656664.tif 000016
【図４】
0005656664.tif 000017